СПОСОБ ПРОИЗВОДСТВА ИЗДЕЛИЯ ИЗ КОМПОЗИЦИОННОГО МАТЕРИАЛА Al/Al3B48C2

3
48
2
2
3
48
2
3
48
2
1. Способ получения изделия, изготовленного из композиционного материала, содержащего алюминиевую матрицу, в которой диспергированы частицы смешанного карбида химической формулы AlBC, указанный способ включает следующие стадии: а) помещение порошка химической формулы AlB в полость графитового тигля; б) закрытие полости графитовым элементом; с) нагревание тигля до температуры, по меньшей мере, 960°C и меньше чем или равной 1400°C для того, чтобы получить формирование осадка смешанного карбида химической формулы AlBC в жидком алюминии; d) охлаждение тигля, чтобы отвердить жидкий алюминий; e) удаление тигля; тем самым получают изделие, изготовленное из композиционного материала Al/AlBC.
2. Способ по п. 1, в котором графитовым элементом, используемым, чтобы закрыть полость, является графитовый поршень.
3. Способ по п. 1 или 2, в котором порошок помещают в тигель в сжатой форме.
4. Способ по п. 1 или 2, в котором порошок помещают в тигель в порошковой форме и стадия b) далее включает сжатие порошка.
5. Способ по п. 4, в котором графитовым элементом, используемым, чтобы закрыть полость, является графитовый поршень и в котором графитовый поршень используют также для сжатия порошка.
6. Способ по любому из пп. 1-5, в котором, на стадии с), тигель нагревают до температуры от 1000 до 1400°C в течение периода времени от 5 минут до 30 минут.
7. Способ по любому из пп. 1-6, в котором охлаждение на стадии d) включает падение температуры со скоростью больше, чем или равной 10°C/сек до тех пор, пока она не достигнет 600°C.